КОМПЛЕКСНАЯ НАНОРАЗМЕРНАЯ ДОБАВКА ДЛЯ ПЕНОБЕТОННОЙ СМЕСИ
COMPLEX NANO-SIZED ADDITIVE FOR FOAM CONCRETE MIXTURE

Изобретение относится к теплоизоляционным строительным материалам и может быть использовано в качестве комплексной наноразмерной добавки в технологии пенобетона.
Известна комплексная добавка для пенобетонной смеси (патент №2381192 С04В 24/14, С04В 103/60 опубл. 10.02.2010, Бюл. №4), содержащая хлорид натрия, пенообразующую добавку и золь кремниевой кислоты. Недостатками указанной добавки является дополнительный расход пенообразователя и низкая устойчивость пенобетонной смеси.
Наиболее близким к изобретению является комплексная добавка для пенобетонной смеси (патент №2454380, С04В 22/06, С04В 103/60, опубл. 27.02.2012, Бюл. №18), содержащая золь гидроксида железа (III) и хлорид натрия. Недостатком указанной добавки является коагуляция золя гидроксида железа (III) при введении пенообразователя, что снижает устойчивость пены, качество пенобетона и увеличивает расход пенообразователя.
Цель изобретения - повышение устойчивости пены при сохранении пенообразующей способности пенообразователя.
Указанный технический результат достигается тем, что комплексная наноразмерная добавка для пенобетонной смеси, содержащая золь гидроксида железа (III), также содержит жидкое стекло (водные растворы гидросиликатов натрия) при следующих соотношениях компонентов, мас.%:
Золь гидроксида железа (III)
88,78…95,56
Жидкое стекло
4,44…11,22
3
Для изготовления комплексной наноразмерной добавки для пенобетонной смеси используется золь гидроксида железа (III) с концентрацией Fe(OH) 0,6-1,5% и жидкое стекло (ГОСТ 13078-81).
Комплексная наноразмерная добавка для пенобетонной смеси готовится следующим образом. По традиционной технологии приготавливается золь гидроксида железа (III) [1]; применяется железо (III) хлористое 6-водное, соответствующее ГОСТ 4147-74. В охлажденный золь гидроксида железа (III) вводят отдозированное количество жидкого стекла и тщательно перемешивают.
Пример конкретного выполнения
Для приготовления пены применялся синтетический пенообразователь «Пеностром». В предлагаемую комплексную наноразмерную добавку для пенобетонной смеси вводилось необходимое количество синтетического пенообразователя (2,69±0,1%) и производилось изготовление пены. Составы и свойства пены, полученной с применением комплексной наноразмерной добавки для пенобетонной смеси, представлены в табл.1.
Таблица 1
Состав
Устойчивость пены по ГОСТ 23409.26-78*
Пенообразующая способность пенообразователя, %
Устойчивость золя гидроксида железа (III) к коагуляции
Известная комплексная добавка
Хлорид натрия NaCl - 62…75Золь гидроксида железа (III) - 25…38
78,49
400
Не устойчив
Предлагаемая комплексная наноразмерная добавка
Золь гидроксида железа (III) концентрацией 0,67% - 94,81Жидкое стекло с силикатным модулем M<sub>Si</sub>=3,0 и плотностью 1455 кг/м<sup>3</sup> - 5,19
100,00
460
Устойчив
Золь гидроксида железа (III) концентрацией 0,67% - 94,43Жидкое стекло с силикатным модулем M<sub>Si</sub>=3,0 и плотностью 1455 кг/м<sup>3</sup> - 5,57
100,00
460
Устойчив
Золь гидроксида железа (III) концентрацией 0,67% - 94,06Жидкое стекло с силикатным модулем M<sub>Si</sub>=3,0 и плотностью 1455 кг/м<sup>3</sup> - 5,94
96,81
460
Устойчив
Из табл.1 видно, что предлагаемые составы комплексной наноразмерной добавки для пенобетонной смеси не оказывают негативного влияния на пенообразующую способность пенообразователя, обеспечивают устойчивость пены и стабильность золя гидроксида железа (III), сохраняя активность наночастиц золя гидроксида железа (III) и золя кремневой кислоты.
Источники информации
1. Практикум и задачник по коллоидной химии. Поверхностные явленияии дисперсные системы: учебное пособие для ВУЗов/ В.В. Назаров, А.С. Гродский, A.M. Моргунов, Н.А. Шабанова, А.Ф. Кривощепов, А.Ю. Колосов; под ред. В.В. Назарова, А.С. Гродского. - М.: ИКЦ «Академкнига», 2007. - 374 с.: ил.